(57)【特許請求の範囲】
【請求項１】
（ａ）１つの可溶性デンプン、
（ｂ）１つの非生分解性非デンプン質ポリマー、および
（ｃ）活性水素を有する官能基を保有する分子と反応できる少なくとも２つの官能基を保有するカップリング剤
を含み、
乾燥物質として表され、（ａ）および（ｂ）の合計に対する前記可溶性デンプン（ａ）の量が、５１重量％〜９９．８重量％であり、
前記可溶性デンプンがマルトデキストリンであり、前記非生分解性非デンプン質ポリマーが熱可塑性ポリウレタンであり、前記カップリング剤がジイソシアネートである、デンプンベース組成物。
【請求項２】
乾燥物質として表され、（ａ）および（ｂ）の合計に対する前記カップリング剤の量が、０．１〜１５重量％であることを特徴とする、請求項１に記載の組成物。
【請求項３】
ＡＳＴＭ Ｄ６８５２基準の意義の範囲内で少なくとも３３％の再生可能起源炭素を含有することを特徴とする、請求項１に記載の組成物。
【請求項４】
（ｉ）１つのマルトデキストリン（ａ）を選択するステップと、
（ｉｉ）このマルトデキストリン（ａ）に、乾燥物質として表され、（ａ）および（ｂ）の合計に対する前記マルトデキストリン（ａ）の量が、５１重量％〜９９．８重量％となる量で、非生分解性熱可塑性ポリウレタン（ｂ）を組み込むステップと、
（ｉｉｉ）このようにして得られた組成物に、少なくとも１つのジイソシアネートを組み込むステップと
を含み、ステップ（ｉｉ）がステップ（ｉｉｉ）の前、最中または後に実施できることを特徴とする、請求項１に記載のデンプンベース組成物を調製する方法。
【請求項５】
請求項１に記載のデンプンベース組成物をカップリング剤とマルトデキストリン（ａ）および／または非生分解性熱可塑性ポリウレタン（ｂ）とを反応させるのに十分な温度で十分な時間にわたり加熱するステップを含む、熱可塑性組成物を調製する方法。
【請求項６】
請求項５に記載の方法に従って得ることができる、熱可塑性組成物。
【請求項７】
−４０％を超える破断点伸び、
−４ＭＰａを超える最大引張り強さ、
−２０℃で２４時間の水中浸漬後に、少なくとも９０％に等しい不溶性物質含量、および
−２０℃で２４時間の水中浸漬後に、２０％未満の膨潤度
を有することを特徴とする、請求項６に記載の熱可塑性組成物。
【請求項８】
ＥＮ １３４３２、ＡＳＴＭ Ｄ６４００、およびＡＳＴＭ ６８６８基準の意義の範囲内で生分解性でなくコンポスト化もできず、ＡＳＴＭ Ｄ６８５２基準の意義の範囲内で少なくとも３３％の再生可能起源炭素を含有することを特徴とする、請求項６に記載の熱可塑性組成物。
【発明の詳細な説明】
【技術分野】
【０００１】
本発明は、新規なデンプンベース組成物およびそれから得られる熱可塑性デンプン質組成物に関し、またこれらの組成物を調製する方法にも関する。
【０００２】
「熱可塑性組成物」という表現は、本発明中で、可逆的に、熱の作用下で軟化し、冷却によって硬化する組成物を意味するものと理解される。それは少なくとも１つのガラス転移温度（Ｔｇ）を有し、その温度未満では組成物の非晶質画分は脆いガラス質状態にあり、その温度を超えると組成物が可逆的塑性変形を被るかもしれない。本発明のデンプンベース熱可塑性組成物のガラス転移温度、またはガラス転移温度の少なくとも１つは、好ましくは−５０℃〜１５０℃である。このデンプンベース組成物は当然ながら、プラスチック加工において従来法で使用される方法（押出し、射出成形、型込め、吹込み成形、カレンダー掛けなど）によって成形されてもよい。１００℃〜２００℃の温度で測定されるその粘度は、一般に１０〜１０６Ｐａ．ｓである。
【０００３】
好ましくは前記組成物は「熱溶融性」であり、すなわちそれは高剪断力をかけることなく、すなわち溶融材料の単純な流し塗りまたは単純なプレスによって成形できる。１００℃〜２００℃の温度で測定されるその粘度は、一般に１０〜１０３Ｐａ．ｓである。
【０００４】
本発明の意義の範囲内で、「可溶性デンプン」という表現は、脱塩水、酢酸エチル、酢酸プロピル、酢酸ブチル、炭酸ジエチル、炭酸プロピレン、グルタル酸ジメチル、クエン酸トリエチル、二塩基エステル、ジメチルスルホキシド（ＤＭＳＯ）、ジメチルイソソルビド、グリセリルトリアセテート、二酢酸イソソルビド、ジオレイン酸イソソルビド、および植物油のエチルエステルから選択される溶媒中で、２０℃で少なくとも５重量％に等しい可溶性の画分を有する、あらゆるデンプン由来多糖材料を意味するものと理解される。この可溶性画分は、好ましくは２０重量％を超え、特に５０重量％を超える。当然ながら、可溶性デンプンは、上で示した１つ以上の溶媒に完全に可溶性であってもよい（可溶性画分＝１００％）。
【０００５】
可溶性デンプンは、本発明に従って、固体で、好ましくは本質的に無水形態で使用され、すなわちそれは水性または有機溶媒に溶解されていない。したがって続く説明全体を通じて、用語「可溶性」と用語「溶解された」を混同しないことが重要である。
【０００６】
「デンプンの可塑剤」という表現は、２０〜２００℃の温度での加工熱処理を通じてデンプン中に組み込まれた際に、このデンプンのガラス転移温度の低下および／または結晶化度の減少をもたらす、低分子量の、すなわち好ましくは５０００未満、特に１０００未満の分子量を有する好ましくは有機分子であるあらゆる分子を意味するものと理解される。一般に結晶性に劣る本発明の意義の範囲内での可溶性デンプンの場合、可塑剤の組み込みは可能な残留結晶度の消失をもたらして、完全な非晶質状態が得られる。可塑剤は、好ましくは水を含まない。
【０００７】
「非生分解性非デンプン質ポリマー」という表現は、ＥＮ  １３４３２、ＡＳＴＭ  Ｄ６４００、およびＡＳＴＭ  ６８６８基準の意義の範囲内で、非生分解性またはコンポスト化不可能であると見なされる、デンプンまたはデンプン誘導体以外のあらゆる有機ポリマーを意味するものと理解される。
【０００８】
この非生分解性非デンプン質ポリマーは、特に植物、動物組織または微生物から抽出される天然ポリマーや、ポリビニルアルコール、およびポリ乳酸（ＰＬＡ）、ポリカプロラクトン（ＰＣＬ）、ポリブチレンサクシネートアジペート（ＰＢＳＡ）、ポリブチレンアジペートテレフタレート（ＰＢＡＴ）、ポリヒドロキシアルカノアート（ＰＨＡ）、特にポリヒドロキシ酪酸（ＰＨＢ）およびポリヒドロキシ酪酸−コ−ヒドロキシ吉草酸（ＰＨＢＶ）などの生分解性ポリエステルを含まない。
【０００９】
好ましくは非生分解性非デンプン質ポリマーは、活性水素を有する官能基、すなわちこの水素原子を保有する原子と別の反応性官能基との化学反応が起きれば置換できる少なくとも１つの水素原子を有する官能基を保有する。活性水素を有する官能基は、例えばヒドロキシル、プロトン酸、尿素、ウレタン、アミド、アミンまたはチオール官能基である。この定義はまた、本発明では、特に加水分解を通じて、このような活性水素を有する官能基を与えることができる官能基を保有する、あらゆる非生分解性非デンプン質ポリマーも包含する。特に加水分解を通じてこのような活性水素を有する官能基を与えることができる官能基は、例えばアルコキシ官能基、特にアルコキシシラン、または塩化アシル、酸無水物、エポキシドまたはエステル官能基である。
【００１０】
「カップリング剤」という表現は、特にデンプン巨大分子などの活性水素を有する官能基を保有する分子と反応できる、少なくとも２つの遊離またはマスク官能基を保有する、あらゆる分子を意味すると理解される。その結果このカップリング剤は、共有結合を形成することで、可溶性デンプン巨大分子の少なくとも一部が互いに、および任意に組成物中に存在する非生分解性非デンプン質ポリマーと架橋できるようにする。組成物が活性水素を有する官能基を保有する可塑剤を含有する場合、カップリング剤は、デンプンおよび／または非生分解性非デンプン質ポリマーに付着するために、有利にはこの可塑剤と反応できる。接着剤、物理的相溶化剤またはグラフト剤は、単に弱い結合（非共有結合）を作り、または単に単一反応性官能基を保有するかのどちらかであるということによって、カップリング剤はそれらとは異なる。
【背景技術】
【００１１】
温室効果および地球温暖化に起因する気候変動、化石原料コスト、特にそれにプラスチックに由来する油コストの上昇傾向、持続可能な発展やより自然でクリーンであり、より健康的でよりエネルギー効率の良い製品を求める世論動向、そして規制および課税の変更という現行の状況においては、特にプラスチック分野において適切で、同時に競争力があり、環境に対してわずかまたは皆無の悪影響を有するように最初からデザインされ、技術的に化石起源原料から調製されるポリマーと同じように高性能である、再生可能資源に由来する新規な組成物を提供することが必要である。
【００１２】
デンプンは、再生可能かつ生分解性であり、現行のプラスチック原料として使用される油およびガスと比較して、経済的に有利な価格で大量に入手できるという利点を有する原料である。
【００１３】
デンプンの生分解性の性質は、プラスチックの製造において、２つの主要な技術的解決法に従って既に活用されている。
【００１４】
最初のデンプンベース組成物は、およそ３０年前に開発された。当時デンプンは、充填材として天然顆粒形態で、ポリエチレンなどの合成ポリマーとの混合物の形態で使用された。マトリックス、または連続相を構成する合成ポリマー中への分散前に、天然デンプンは、その親水性の性質を低下させるために、好ましくは１重量％未満の水分含量に乾燥される。これと同一目的で、それはまた脂肪性物質（脂肪酸、シリコーン、シリコネート）で被覆されてもよく、またはシロキサンまたはイソシアネートにより粒子表面で変性されてもよい。
【００１５】
このようにして得られた材料は、一般におよそ１０重量％、非常に多くの場合２０重量％の顆粒デンプンを含有していた。この値を超えると、得られる複合材の機械的特性が不完全になり過ぎ、マトリックスを形成する合成ポリマーの機械的特性と比較して低くなるためである。さらにこのようなポリエチレンベースの組成物は、単に生細分化性（ｂｉｏｆｒａｇｍｅｎｔａｂｌｅ）であって、期待されたように生分解性でないようだったので、これらの組成物に期待された人気沸騰は起きなかった。生分解性の欠如を克服するために、従来のポリエチレンを酸化分解性ポリエチレンで、またはポリヒドロキシ酪酸−コ−ヒドロキシ吉草酸（ＰＨＢＶ）またはポリ乳酸（ＰＬＡ）などの生分解性ポリエステルで単に置き換えることによる以外は同一原理に沿って、引き続いて開発がまた行われた。ここでもまた、顆粒デンプンとの混合によって得られるこのような複合材の機械的特性は、不十分であることが判明した。必要であれば、優れた書籍「Ｌａ  Ｃｈｉｍｉｅ  Ｖｅｒｔｅ」［Ｇｒｅｅｎ  Ｃｈｅｍｉｓｔｒｙ］，Ｐａｕｌ  Ｃｏｌｏｎｎａ，Ｅｄｉｔｉｏｎｓ  ＴＥＣ  ＆  ＤＯＣ，２００６年１月の「Ｍａｔｅｒｉａｕｘ  ａ  ｂａｓｅ  ｄ’ａｍｉｄｏｎｓ  ｅｔ  ｄｅ  ｌｅｕｒｓ  ｄｅｒｉｖｅｓ」［Ｍａｔｅｒｉａｌｓ  ｂａｓｅｄ  ｏｎ  ｓｔａｒｃｈｅｓ  ａｎｄ  ｏｎ  ｔｈｅｉｒ  ｄｅｒｉｖａｔｉｖｅｓ］と題された、Ｄｅｎｉｓ  Ｌｏｕｒｄｉｎ  およびＰａｕｌ  Ｃｏｌｏｎｎａによる第６章、１６１〜１６６頁を参照されたい。
【００１６】
引き続いて、デンプンは本質的に非晶質の熱可塑性状態で使用された。この状態は、一般に顆粒デンプンに対して１５〜２５％の量でデンプンに組み込まれた適切な可塑剤によって、および機械的および熱エネルギーを供給することで、デンプンを可塑化して得られる。Ｗａｒｎｅｒ  Ｌａｍｂｅｒｔらに付与された米国特許第５０９５０５４号明細書および本出願人らに付与された欧州特許第０４９７７０６Ｂ１号明細書は、特に結晶化度が低下しまたは不在であるこの構造破壊状態、およびこのような熱可塑性デンプンを得る手段について述べている。
【００１７】
しかしこのようにして得られた材料は、高温（１２０℃〜１７０℃）であっても依然として非常に高度に粘稠であり、低温、すなわちガラス転移温度未満または最高ガラス転移温度未満では、非常に壊れやすく脆すぎて非常に硬く、それほど膜を形成しないので、熱可塑性デンプンの機械的特性は、デンプンおよび可塑剤の選択、そして後者の使用レベルによってある程度まで調節できるが、それらは総体的に極めて凡庸である。
【００１８】
したがってこのような熱可塑性デンプンの破断点伸びは非常に低く、ほぼ３０％程度の非常に高い可塑剤含量があってさえも、常におよそ１０％未満である。比較として、低密度ポリエチレンの破断点伸びは、一般に１００〜１０００％である。
【００１９】
さらに熱可塑性デンプンの最大引張り強さは、可塑剤レベルが増大すると非常に大きく低下する。これは１０〜２５％の可塑剤含量では、ほぼ１５〜６０ＭＰａ程度の許容可能な値を有するが、３０％を超えると許容できない様式で低下する。
【００２０】
したがってこれらの熱可塑性デンプンは、これらの熱可塑性デンプンと、ポリ酢酸ビニル（ＰＶＡ）、ポリビニルアルコール（ＰＶＯＨ）、エチレン／ビニルアルコール共重合体（ＥＶＯＨ）などの油起源のポリマーや、ポリカプロラクトン（ＰＣＬ）、ポリブチレンアジペートテレフタレート（ＰＢＡＴ）、およびポリブチレンサクシネートアジペート（ＰＢＳ）などの生分解性ポリエステル；またはポリ乳酸（ＰＬＡ）などの再生可能起源のポリエステルまたは微生物性ポリヒドロキシアルカノアート（ＰＨＡ、ＰＨＢ、およびＰＨＢＶ）；のどちらかとの物理的混合によって、または植物または動物組織から抽出される天然ポリマーとの物理的混合によって、より良い機械的特性を有する生分解性および／または水溶性調合物の開発を目指す、多数の調査研究の対象である。ここでもまた、書籍「Ｌａ  Ｃｈｉｍｉｅ  Ｖｅｒｔｅ」［Ｇｒｅｅｎ  Ｃｈｅｍｉｓｔｒｙ］，Ｐａｕｌ  Ｃｏｌｏｎｎａ，Ｅｄｉｔｉｏｎｓ  ＴＥＣ  ＆  ＤＯＣ，１６１〜１６６頁を参照されたいが、熱可塑性デンプンを含有する組成物について述べている、例えば本出願人に付与された特許欧州特許第０５７９５４６Ｂ１号明細書、欧州特許第０７３５１０４Ｂ１号明細書、およびＦＲ２６９７２５９号明細書も参照されたい。
【００２１】
顕微鏡下ではこれらの生分解性樹脂は非常に不均一であり、合成ポリマー連続相中に可塑化デンプンの大島を有するように見える。これは熱可塑性デンプンが非常に親水性であり、したがって合成ポリマーとはあまり相溶性でないという事実に起因する。この結果、例えばエチレン／アクリル酸共重合体（ＥＡＡ）、あるいはシクロデキストリンまたはオルガノシランなどの疎水性単位および親水性単位を交互に含む共重合体などの相溶化剤の添加があってさえも、このような混合物の機械的特性は極めて限られたままである。
【００２２】
一例としてＹ等級の市販品ＭＡＴＥＲ−ＢＩは、その製造業者による情報によれば、２７％の破断点伸びおよび２６ＭＰａの最大引張り強さを有する。結果的にこれらの複合材は、今日、限定的用途を有し、すなわち用途は本質的に、生分解性の上包み、ゴミ袋、レジ袋、および特定の硬質でかさ高い物品用の袋のセクターのみに限定される。
【００２３】
熱可塑性非晶質デンプンを得るためのデンプンの半晶質天然顆粒状態の構造破壊は、辛うじて水和した媒体中で押出し加工を通じて実施できる。デンプン顆粒から溶融相を得ることは、機械的エネルギーおよび熱エネルギーの大量供給だけでなく、可塑剤の存在もまた必要とし、さもなければデンプンが炭化する危険性がある。
【００２４】
このような可塑剤は、糖、ポリオールまたはその他の低分子量有機分子であってもよい。
【００２５】
デンプンを可塑化させるために供給されるエネルギー量は、有利には可塑剤の量を増大させることで低下させてもよい。しかし実際には、デンプンと比較して高レベルでの可塑剤の使用は様々な技術的問題をもたらし、その中では次が挙げられる。
・製造終了時、または保存期間中の可塑化マトリックスからの可塑剤の放出。これにより、所望される程度に高い可塑剤の量を保持することが、ひいては十分に可撓性のフィルム形成材料を得ることが不可能である。
・その含水量が低下または増大した際に、大気中水分に応じて、それぞれ硬化または軟化する可塑化デンプンの機械的特性の大きな不安定性。
・例えばキシリトールの場合など、高用量で使用される可塑剤の結晶化による組成物表面の白化または不透明化。
・例えばグリセロールの場合のように、表面の粘着性または油性性質。
・可塑剤含量が高い場合にはさらに問題である、非常に不良な耐水性。水中では物理的完全性の損失が観察されるので、可塑化デンプンは製造の終わりに従来のポリマーのように水浴中に浸漬して冷却できない。したがってその用途は非常に制限される。その使用可能性を拡大するために、それを大量の、一般に６０％以上のポリエステルまたはその他の別の高価なポリマーと混合することが必要である。
・場合によって熱可塑性デンプンと関連する、ポリエステル（ＰＬＡ、ＰＢＡＴ、ＰＣＬ、ＰＥＴ）の早発性加水分解の可能性。
【先行技術文献】
【特許文献】
【００２６】
【特許文献１】米国特許第５０９５０５４号明細書
【特許文献２】欧州特許第０４９７７０６Ｂ１号明細書
【特許文献３】欧州特許第０５７９５４６Ｂ１号明細書
【特許文献４】欧州特許第０７３５１０４Ｂ１号明細書
【特許文献５】ＦＲ２６９７２５９号明細書
【特許文献６】国際公開第９７／０３１２０号パンフレット
【特許文献７】ＦＲ２６４０２７４号明細書
【特許文献８】国際公開第２００４／００５３６５号パンフレット
【非特許文献】
【００２７】
【非特許文献１】「Ｌａ  Ｃｈｉｍｉｅ  Ｖｅｒｔｅ」［Ｇｒｅｅｎ  Ｃｈｅｍｉｓｔｒｙ］、Ｐａｕｌ  Ｃｏｌｏｎｎａ、Ｅｄｉｔｉｏｎｓ  ＴＥＣ  ＆  ＤＯＣ、２００６年１月、第６章、１６１〜１６６頁
【非特許文献２】「Ｇｒｅｅｎ  Ｐｏｌｙｍｅｒｉｃ  Ｂｌｅｎｄｓ  ａｎｄ  Ｃｏｍｐｏｓｉｔｅｓ  ｆｒｏｍ  Ｒｅｎｅｗａｂｌｅ  Ｒｅｓｏｕｒｃｅｓ」、Ｙｕら、Ｍａｃｒｏｍｏｌ．Ｓｙｍ．２００７年、２４９〜２５０頁、５３５〜５３９頁
【非特許文献３】「Ｉｎｉｔｉａｔｉｏｎ  ａ  ｌａ  ｃｈｉｍｉｅ  ｅｔ  ａ  ｌａ  ｐｈｙｓｉｃｏ−ｃｈｉｍｉｅ  ｍａｃｒｏｍｏｌｅｃｕｌａｉｒｅｓ」[Ｉｎｔｒｏｄｕｃｔｉｏｎ  ｔｏ  ｍａｃｒｏｍｏｌｅｃｕｌａｒ  ｃｈｅｍｉｓｔｒｙ  ａｎｄ  ｐｈｙｓｉｃａｌ  ｃｈｅｍｉｓｔｒｙ]、第ＩＩ章、初版２０００年、第１３巻、４１〜８６頁
【発明の概要】
【発明が解決しようとする課題】
【００２８】
本発明は、上述の問題の効果的な解決法を提供する。
【課題を解決するための手段】
【００２９】
本発明の１つの主題は、第１に、
（ａ）少なくとも４５重量％の少なくとも１つの可溶性デンプン、
（ｂ）最大で５５重量％の少なくとも１つの非生分解性非デンプン質ポリマー、および
（ｃ）活性水素を有する官能基を保有する分子と反応できる少なくとも２つの官能基を保有するカップリング剤
を含み、これらの量が乾燥物質として表され、（ａ）および（ｂ）の合計に対するものである、デンプンベース組成物である。
【００３０】
本発明の別の主題は、上述のようなデンプンベース組成物を調製する方法である。この方法は、
（ｉ）少なくとも１つの可溶性デンプン（ａ）を選択するステップと、
（ｉｉ）この可溶性デンプン（ａ）に、可溶性デンプン（ａ）が少なくとも４５重量％に相当し、非生分解性非デンプン質ポリマー（ｂ）が最大で５５重量％に相当するような量で、非生分解性非デンプン質ポリマー（ｂ）を組み込むステップと、
（ｉｉｉ）このようにして得られた組成物に、活性水素を有する官能基を保有する分子と反応できる少なくとも２つの官能基を保有する少なくとも１つのカップリング剤を組み込むステップと
を含み、これらの量は乾燥物質として表され、（ａ）および（ｂ）の合計に対するものであり、ステップ（ｉｉ）はステップ（ｉｉｉ）の前、最中または後に、すなわちこれらのステップのいずれかの終わりに得られる組成物の中間貯蔵後に実施できる。
【００３１】
本発明の方法は、好ましくは、ステップ（ｉｉ）で得られた組成物をカップリング剤の組み込み前に、５％未満、好ましくは１％未満、特に０．１重量％未満の残留水分含量に乾燥するステップを含む。除去する水の量次第で、この乾燥ステップは、製法過程においてバッチでまたは連続的に実施してもよい。
【００３２】
この方法によって得られるデンプンベース組成物は、互いに密接混合された様々な成分、すなわちデンプン、非生分解性非デンプン質ポリマー、カップリング剤、および任意に可塑剤を含む。これらの組成物中では、カップリング剤は原則として、活性水素を有する官能基を保有するその他の成分とは未だ反応していない。
【００３３】
次にこれらのデンプンベース組成物を使用して、その中でカップリング剤の少なくとも一部分が、デンプンおよび／または非生分解性非デンプン質ポリマー、および任意に可塑剤と反応している組成物を調製する。この様々な成分のカップリングが、本発明の熱可塑性デンプン質組成物に、引き続いて明確に述べる有利な特性を与える。
【００３４】
本出願人は、ここで本発明の（カップリング剤反応前後の）２つのタイプの組成物は、デンプンを含み、熱可塑性性質を有するが、カップリング剤反応前の組成物は、下で規則正しく「デンプンベース組成物」と称されるのに対し、加熱によって得られるカップリング剤、デンプンおよび／または非生分解性非デンプン質ポリマー、および任意に可塑剤を含む組成物は、「熱可塑性組成物」または「熱可塑性デンプン質組成物」と称されることを強調したい。
【００３５】
したがって本発明の別の主題は、カップリング剤を可溶性デンプン（ａ）および／または非生分解性非デンプン質ポリマー（ｂ）と反応させるのに十分な時間にわたり十分な温度で、上で定義されるデンプンベース組成物を加熱するステップを含む、このような「熱可塑性デンプン質組成物」を調製する方法、およびこのような方法によって得られる熱可塑性デンプン質組成物である。
【００３６】
上述の２タイプの組成物（カップリング剤反応前後の）は、「固体分散」型構造を有する。換言すれば、本発明の組成物はそれらの高デンプン含量にもかかわらず、このデンプンを連続のポリマーマトリックス内に分散されたドメインの形態で含む。この分散型構造は、特に、デンプンおよび非デンプン質ポリマーが完全に混和性でありまたは互いに相溶する構造、または組成物がデンプンとポリマーの２つの相互連続網状組織を含有する構造とは区別されるべきである。本発明の目的は、実際には生分解性材料を調製することではなく、優れた流動学的および機械的特性を有する高デンプン含量のバイオ起源プラスチックを調製することである。
【００３７】
本出願人が知る限りでは、このような可溶性デンプンは、それ自体としては熱可塑性組成物を開発するための顕著な研究の対象でなく、または極めて少数である。これは、その機械的特性およびその耐水性が必然的に特に凡庸であるという、好ましくない偏見が広がっているためである。
【００３８】
好ましくはデンプンベース組成物は、少なくとも４９重量％の少なくとも１つの可溶性デンプン（ａ）、および最大で５１重量％の少なくとも１つの非生分解性非デンプン質ポリマー（ｂ）を含む。
【００３９】
可溶性デンプン（ａ）の量は乾燥物質として表され、（ａ）および（ｂ）の合計に対するものであり、有利には５１重量％〜９９．８重量％、好ましくは５５重量％〜９９．５重量％、特に６０重量％〜９９重量％、理想的にはさらにより大きい量であり、７０重量％にすら達する可能性もある。
【００４０】
下で詳細に説明する充填材およびその他の添加剤は、本発明のデンプンベース組成物に組み込まれてもよい。これらの追加的成分の比率は極めて高くあることができるが、乾燥物質で表されるデンプンベース組成物の可溶性デンプン（ａ）および非生分解性非デンプン質ポリマー（ｂ）の合計の総量は、その乾燥物質の少なくとも２５％に等しく、好ましくは少なくとも３０％に等しく、より好ましくは少なくとも４０重量％に等しい。
【００４１】
非生分解性非デンプン質ポリマー（ｂ）の総量は、好ましくは０．１％〜４９％、特に０．２％〜４５％、なおもより好ましくは１％〜４０％であり、これらの量は乾燥物質として表され、（ａ）および（ｂ）の合計に対するものである。
【００４２】
多数の研究後に本出願人は、意外にもカップリング剤の存在が、有利には熱可塑性組成物特性を改善し、さらに予期に反して、カップリング剤使用により、得られた最終熱可塑性組成物が、本発明の意義の範囲内で十分な可撓性および真の熱可塑性を保ちながら、非常に良好な水および蒸気抵抗性を有したことを観察したことに留意されたい。
【００４３】
カップリング剤の量は、特に使用される可溶性デンプンのタイプに左右される。乾燥物質として表され、（ａ）および（ｂ）の合計に対するものであるこの量は、好ましくは０．１重量％〜１５重量％、好ましくは０．１重量％〜１２重量％、なおもより好ましくは０．２重量％〜９重量％、特に０．５重量％〜５重量％である。カップリング剤のこの量は、例えば、０．５重量％〜３重量％である。
【００４４】
カップリング剤の分子量は、好ましくは５０００未満および特に１０００未満である。実際、低分子量のカップリング剤は、可塑剤により可塑化されたデンプン組成物中へのその迅速で容易な組み込みに有利である。好ましくはカップリング剤は、５０〜５００、特に９０〜３００の分子量を有する。
【００４５】
予期に反して、非常に少量のカップリング剤によって、本発明に従って得られる最終熱可塑性デンプン質組成物の水および蒸気への感受性を相当に低下できるようになり、特にこの組成物を製造の終わりに水中浸漬によって迅速に冷却できるようになり、これは可溶性デンプン分子間、およびこれらと非デンプン質ポリマー間に結合を形成できるカップリング剤の使用なしには、不可能である。
【００４６】
カップリング剤は、例えばイソシアネート、カルバモイルカプロラクタム、エポキシド、ハロゲン、プロトン酸、酸無水物、ハロゲン化アシル、酸塩化物、トリメタホスフェート、およびアルコキシシラン官能基から選択される、少なくとも２つの同一であるかまたは異なる遊離またはマスク官能基を保有する化合物から選択されてもよい。それは有利には次の化合物であってもよい。
−ジイソシアネートおよびポリイソシアネート、好ましくは４，４’−ジシクロヘキシルメタンジイソシアネート（Ｈ１２ＭＤＩ）、メチレンジフェニルジイソシアネート（ＭＤＩ）、トルエンジイソシアネート（ＴＤＩ）、ナフタレンジイソシアネート（ＮＤＩ）、ヘキサメチレンジイソシアネート（ＨＭＤＩ）およびリジンジイソシアネート（ＬＤＩ）、
−ジカルバモイルカプロラクタム、好ましくは１，１’−カルボニルビスカプロラクタム、
−ジエポキシド、
−エポキシド官能基およびハロゲン官能基、好ましくはエピクロロヒドリンを含む化合物（＝ハロヒドリン）、
−有機二酸、好ましくはコハク酸、アジピン酸、グルタル酸、シュウ酸、マロン酸、マレイン酸および対応する無水物、
−酸塩化物、好ましくはオキシ塩化リン、
−トリメタホスフェート、好ましくはナトリウムトリメタホスフェート、
−アルコキシシラン、好ましくはテトラエトキシシラン、
およびこれらの化合物の任意の混合物。
【発明を実施するための形態】
【００４７】
本発明の好ましい一実施態様では、カップリング剤はジイソシアネート、特にメチレンジフェニルジイソシアネート（ＭＤＩ）、および４，４’−ジシクロヘキシルメタンジイソシアネート（Ｈ１２ＭＤＩ）である。
【００４８】
デンプンおよび非デンプン質ポリマーの存在下でのジイソシアネートの使用については、確かに既に述べられているが、条件および目的が本発明のものとは非常に異なる。非デンプン質ポリマーは一般に生分解性ポリマーであり、それは高デンプン含量で本発明のものと同一性能を有する熱可塑性組成物を得ることを可能にしなかった。
【００４９】
国際出願の国際公開第９７／０３１２０号パンフレットは、ジイソシアネートを介した生分解性ポリエステル（ポリ乳酸およびポリカプロラクトン）のグラフトによる、デンプン誘導体の調製について述べている。得られた生分解性組成物は完全に単相組成物であり、デンプンはグラフト化された生分解性ポリエステルに完全に相溶する。
【００５０】
「Ｇｒｅｅｎ  Ｐｏｌｙｍｅｒｉｃ  Ｂｌｅｎｄｓ  ａｎｄ  Ｃｏｍｐｏｓｉｔｅｓ  ｆｒｏｍ  Ｒｅｎｅｗａｂｌｅ  Ｒｅｓｏｕｒｃｅｓ」と題されたＹｕらによる論文、Ｍａｃｒｏｍｏｌ．Ｓｙｍ．２００７年、２４９〜２５０頁、５３５〜５３９頁は、デンプンとの混合物または生分解性ポリエステルとの混合物のどちらかとして導入される、ゼラチン化デンプンと、メチレンジイソシアネートを含有する生分解性ポリエステル（ＰＬＡ、ＰＣＬ、およびＰＢＳＡ）との混合物の押出しによる生分解性材料の調製を開示する。組成物のデンプン比率は、本発明の組成物よりも顕著に低い。
【００５１】
特許出願ＦＲ２６４０２７４号明細書は、ポリビニルアルコールとデンプンのフィルムの調製について述べている。フィルムの調製中に、デンプンのおよびＰＶＡの水酸基と反応できる２つの官能基を含む架橋剤が、組成物に添加されてもよい。しかし生分解性ポリマーＰＶＡは、本発明の流動学的特性や水に対する高安定性を有する材料を得られるようにはしない。
【００５２】
国際出願の国際公開第２００４／００５３６５号パンフレットは、芳香族ポリエステルポリオール、ポリイソシアネート、２０００未満の分子量を有する炭水化物、および発泡剤を含有する組成物を反応させて得られる、硬質ポリイソシアヌレートフォームについて述べている。可溶性デンプンを使用した唯一の応用例は、その中でマルトデキストリン（Ｍａｌｔｒｉｎ  Ｍ１５０）がわずか数％の量で使用される実施例１１である。
【００５３】
上の文献のいずれも、かなりの割合の可溶性デンプンと非生分解性非デンプン質ポリマーと含む組成物中に、反応性で少なくとも二官能性のカップリング剤を含み、本発明に匹敵する流動学的および機械的特性、さらには耐水性を有する、本発明のものと同様の熱可塑性組成物について述べておらず、提案してもいない。
【００５４】
本発明に従った可溶性デンプンは、物理的、化学的および／または酵素的性質の可溶化処理によって、デンプンから、特に顆粒デンプンから誘導される多糖類材料である。天然状態では、すなわち天然で高等植物の貯蔵組織および器管内に存在する状態では、デンプンはその半晶質の顆粒構造のために、実質的に水および有機溶媒に溶けない形態である。実際、脱塩水または有機溶媒中のその可溶性物質含量は、常に５％をかなり下回る。デンプン顆粒内の半晶質の状態は本質的にアミロペクチンに起因し、本質的にデンプンの植物起源に応じて結晶化度は一般に１５〜４５％で変動する。偏光の下に置かれた未変性顆粒デンプンは、顕微鏡下で、結晶性顆粒状態に典型的な「マルタ十字」として知られている特徴的な黒い十字を有する。顆粒デンプンのより詳細な説明については、必要であれば、著作物「Ｉｎｉｔｉａｔｉｏｎ  ａ  ｌａ  ｃｈｉｍｉｅ  ｅｔ  ａ  ｌａ  ｐｈｙｓｉｃｏ−ｃｈｉｍｉｅ  ｍａｃｒｏｍｏｌｅｃｕｌａｉｒｅｓ」[Ｉｎｔｒｏｄｕｃｔｉｏｎ  ｔｏ  ｍａｃｒｏｍｏｌｅｃｕｌａｒ  ｃｈｅｍｉｓｔｒｙ  ａｎｄ  ｐｈｙｓｉｃａｌ  ｃｈｅｍｉｓｔｒｙ]のＳ．Ｐｅｒｅｚによる「Ｓｔｒｕｃｔｕｒｅ  ｅｔ  ｍｏｒｐｈｏｌｏｇｉｅ  ｄｕ  ｇｒａｉｎ  ｄ’ａｍｉｄｏｎ」[Ｓｔｒｕｃｔｕｒｅ  ａｎｄ  ｍｏｒｐｈｏｌｏｇｙ  ｏｆ  ｔｈｅ  ｓｔａｒｃｈ  ｇｒａｉｎ]と題された第ＩＩ章、初版２０００年、第１３巻、４１〜８６頁、Ｇｒｏｕｐｅ  Ｆｒａｎｃａｉｓ  ｄ’Ｅｔｕｄｅｓ  ｅｔ  ｄ’Ａｐｐｌｉｃａｔｉｏｎ  ｄｅｓ  Ｐｏｌｙｍｅｒｅｓ[Ｆｒｅｎｃｈ  Ｇｒｏｕｐ  ｏｆ  Ｐｏｌｙｍｅｒ  Ｓｔｕｄｉｅｓ  ａｎｄ  Ａｐｐｌｉｃａｔｉｏｎｓ]を参照されたい。
【００５５】
デンプンの可溶化処理は、通常、アミロペクチンに起因する結晶化度の顕著な低下を伴う。したがって可溶性デンプンは本発明の意義の範囲内で顆粒形態であってもよいが、顆粒は偏光下で目に見えるマルタ十字を有さない。したがっていずれの場合も、可溶性デンプンのアミロペクチンの結晶化度は常に１５％未満であり、好ましくは０％近傍である。
【００５６】
さらにこの可溶性デンプンは、一般には重量平均分子量５００〜１０７ダルトン、好ましくは８００〜５０００００ダルトン、特に２０００〜５０００００ダルトンを有する。
【００５７】
本発明に従った可溶性デンプンは、あらゆる植物起源に由来してもよい。それは小麦、トウモロコシ、大麦、ライ小麦、ソルガムまたは米などの穀物用植物、ジャガイモまたはキャッサバなどの塊茎、またはエンドウマメまたはダイズなどのマメ科植物の顆粒状天然デンプン、およびこのようなデンプンの混合物を物理的、化学的または酵素的に処理して得られるデンプンであってもよい。
【００５８】
１つの好ましい変形によれば、この可溶性デンプンは、酸、酸化または酵素的加水分解、酸化、化学変性、特にエステル化および／またはエーテル化、アセチル化、ヒドロキシプロピル化、カチオン化、架橋、リン酸化またはスクシニル化、または低温の水媒体中での処理（アニーリング処理）を受けたデンプンから、またはこのようなデンプンの混合物から得られる。
【００５９】
これは、特に流動化デンプン、酸化デンプン、物理化学的経路によって変性されたデンプン、白色デキストリン、およびそれらの混合物から選択される顆粒デンプンから得られる可溶性デンプンであってもよい。
【００６０】
それは、上に列挙した処理の組み合わせによって変性されたデンプンから、またはこれらの天然デンプン、加水分解によって変性されたデンプン、酸化によって変性されたデンプン、および物理化学的経路によって変性されたデンプンのあらゆる混合物から最終的に得られてもよい。好ましくは、可溶性デンプンは、天然または変性された小麦またはエンドウマメデンプンの誘導体である。
【００６１】
本発明に従った可溶性デンプンは、ドラム上の予備ゼラチン化、噴霧乾燥、熱水調理、または化学官能基付与処理の適用によって可溶性にしてもよい。
【００６２】
水または有機溶媒可溶性のこのデンプンは、好ましくは予備ゼラチン化デンプン、通常、黄色デキストリンとしても知られている高度転化デキストリン、マルトデキストリン、高度官能基付与デンプン、またはこれらのデンプンの混合物であってもよい。
【００６３】
予備ゼラチン化デンプンは、天然デンプンまたは変性デンプンのゼラチン化のための熱水処理によって、特に蒸気調理、ジェットクッカー調理、ドラム上の調理、混練機−押し出し機システム内での調理によって得てもよく、次に例えばオーブン内で、流動床上の熱風によって、回転ドラム上で、噴霧乾燥によって、押出しによって、または凍結乾燥法によって乾燥させる。このようなデンプンは、通常２０℃において脱塩水中で５％を超え、より一般的には１０〜１００％の溶解度を有する。一例として本出願人により製造され、商標ＰＲＥＧＥＦＬＯ（登録商標）の下に販売される、１０％未満および一般に４〜８％の含水量を有する製品が挙げられる。
【００６４】
デキストリンは、辛うじて水和した酸性媒体中でのデキストリン化によって、天然デンプンまたは変性デンプンから調製されもよい。それらは特に、可溶性白色デキストリンまたは黄色デキストリンであってもよい。一例として、本出願人により製造され販売される製品ＳＴＡＢＩＬＹＳ（登録商標）Ａ０５３またはＴＡＣＫＩＤＥＸ（登録商標）Ｃ０７２が挙げられる。このようなデキストリンは、２０℃の脱塩水中で通常１０〜９５％の溶解度を有する。
【００６５】
マルトデキストリンは、水媒体中におけるデンプンの酸、酸化または酵素的加水分解によって得られてもよい。それらは特に０．５〜４０、好ましくは０．５〜２０、なおもより好ましくは２〜１９のデキストロース当量を有してもよい。このようなマルトデキストリンは、例えば本出願人により商品名ＧＬＵＣＩＤＥＸ（登録商標）の下に製造販売される。それらは、２０℃の脱塩水中で一般に９０％を超え、または１００％に近くさえある溶解度を有する。
【００６６】
高度官能基付与デンプンは、天然または変性デンプンから得られてもよい。高度官能基付与は、上に定義された意義の範囲内で可溶性にするのに十分に高いレベルのエステル化またはエーテル化によって実施してもよい。このような官能基付与デンプンは、２０℃で脱塩水中において、または例えば酢酸エチル、酢酸プロピル、酢酸ブチル、炭酸ジエチル、炭酸プロピレン、グルタル酸ジメチル、クエン酸トリエチル、二塩基エステル（ＤＢＥ）、ジメチルイソソルビド、グリセロールトリアセテートまたは二酢酸イソソルビド、ジオレイン酸イソソルビド、および植物油メチルエステルなどの有機溶媒中において、５％を超え、好ましくは１０％を超え、なおもより好ましくは５０％を超える溶解度を有し、理想的には完全に可溶性である。
【００６７】
高度官能基付与は、特に無水酢酸および酢酸溶剤相中でのアセチル化；例えば酸無水物、混合無水物、脂肪酸塩化物、カプロラクトンまたはラクチドのオリゴマーの使用によるグラフト；接着相中でのヒドロキシプロピル化、乾燥相または接着相中でのカチオン化、乾燥相または接着相中でのアニオン化；リン酸化またはスクシニル化によって得られてもよい。これらの高度官能基付与デンプンは水溶性であってもよく、したがって０．１〜３、なおもより好ましくは０．２５〜３の置換度を有する。
【００６８】
デンプンの、デキストリンのまたはマルトデキストリンの酢酸エステルなどの有機可溶性高度官能基付与デンプンの場合、置換度は通常より高く、０．１を超え、好ましくは０．２〜３、なおもより好ましくは０．８０〜２．８０、理想的には１．５〜２．７である。
【００６９】
好ましくはデンプンの変性または官能基付与のための反応物質は、再生可能起源である。
【００７０】
好ましくは可溶性デンプンは、１０％未満、特に８％未満、なおもより好ましくは５％未満、理想的には２％未満、可能ならば０．５％未満、または０．２％未満でさえある低含水量を有する。
【００７１】
有利な１つの変形によれば、可溶性デンプンは、低い還元糖含量、すなわち０．５未満、好ましくは０．２未満のデキストロース当量（ＤＥ）を有する。この低い還元糖含量は、可溶性デンプンの還元によって、例えば接触水素付加によって、または水素化ホウ素ナトリウムでの処理によって、既知の様式で得られてもよい。このような水素化または還元可溶性デンプンは、有利にはより良好な熱安定性を有する。
【００７２】
本発明のデンプンベース組成物の１つの変形によれば、可溶性デンプン（ａ）は、天然デンプン、流動化デンプン、酸化デンプン、化学変性を受けたデンプン、白色デキストリン、およびこれらのデンプンの混合物から選択される顆粒デンプンと、この顆粒デンプンの可塑剤との熱機械的混合によって得られる、デンプンおよびその可塑剤からなる、可塑化デンプン質組成物によって部分的に置換される。
【００７３】
可溶性デンプンそれ自体が、可塑剤によって可塑化されてもよい。したがってデンプンベース組成物は、可溶性および不溶性のデンプンとその可塑剤との任意の混合物であってもよい。
【００７４】
可塑剤は、好ましくはグリセロール、ポリグリセロール、イソソルビド、ソルビタン、ソルビトール、マンニトール、水素化グルコースシロップなどのジオールとトリオールとポリオール；乳酸ナトリウムなどの有機酸塩；酪酸、クエン酸、コハク酸、アジピン酸またはグルタル酸などの有機酸のメチル、エチルまたは脂肪酸エステル；エタノール、ジエチレングリコール、グリセロールまたはソルビトールなどのモノアルコール、ジオール、トリオールまたはポリオールの酢酸または脂肪酸エステル；およびこれらの生成物の混合物から選択される。
【００７５】
可溶性デンプンが有機可溶性の高度官能基付与デンプンである場合、可塑剤は好ましくは、酪酸、クエン酸、コハク酸、アジピン酸またはグルタル酸などの有機酸のメチル、エチルまたは脂肪酸エステル；またはエタノール、ジエチレングリコール、グリセロールまたはソルビトールなどのモノアルコール、ジオール、トリオールまたはポリオールの酢酸または脂肪酸エステルから選択される。一例としてはグリセロールジアセテート（ジアセチン）、グリセロールトリアセテート（トリアセチン）、イソソルビドジアセテート、ジオクタン酸イソソルビド、ジオレイン酸イソソルビド、およびＤＢＥが挙げられる。
【００７６】
可塑剤は、有利には５０００未満、好ましくは１０００未満、特に４００未満の分子量を有する。可塑剤は好ましくは１８を超える分子量を有し、換言すればそれは好ましくは水を含まない。
【００７７】
可塑剤中は、好ましくは１／１００〜１５０／１００、好ましくは５／１００〜１２０／１００、なおもより好ましくは１０／１００〜６０／１００の可塑剤と可溶性デンプンとの乾燥ベース重量比で、デンプンに組み込まれる。
【００７８】
本発明の文脈で使用される可塑剤の量は、特に流動化可溶性デンプン、デキストリンまたはマルトデキストリンの使用時には、ゼロまたは低量であってもよい。
【００７９】
非生分解性非デンプン質ポリマーはあらゆる性質であってもよく、ポリマー配合物であってもよい。
【００８０】
それは有利には活性水素を有する官能基を保有する、および／または特に加水分解を通じて活性水素を有する官能基を与える官能基を保有する、官能性ポリマーである。
【００８１】
それは化石起源のモノマーから得られる合成ポリマーであってもよいが、また好ましくは生物学的起源モノマー（バイオ起源モノマー）である。これらの合成ポリマーは、好ましくはポリオレフィン、ポリスチレン、ポリビニル、ポリアクリル、フルオロ、ポリアセタール、ポリエステル、ポリカーボネート、ポリエーテル、ポリアミド、ポリイミド、ポリウレタン、ポリスルホン、シリコーン、およびエポキシタイプである。
【００８２】
この非生分解性非デンプン質ポリマーは、ポリエステル、ポリアクリル、ポリアセタール、ポリカーボネート、ポリアミド、ポリイミド、ポリウレタン、官能基付与ポリオレフィン、官能基付与スチレン、官能基付与ビニル、官能基付与フルオロ、官能基付与ポリスルホン、官能基付与ポリフェニレンエーテル、官能基付与ポリフェニレンスルフィド、官能基付与シリコーン、および官能基付与ポリエーテルタイプの合成ポリマーから選択されてもよい。
【００８３】
一例として、ＰＥＴ、ポリアミドＰＡ−６、ＰＡ−６，６、ＰＡ−６，１０、ＰＡ−６，１２、ＰＡ−１１、およびＰＡ−１２、ポリアクリレート、ポリ酢酸ビニル、エチレン／酢酸ビニル（ＥＶＡ）、エチレン／アクリル酸メチル共重合体（ＥＭＡ）、エチレン／ビニルアルコール共重合体（ＥＶＯＨ）、ポリオキシメチレン（ＰＯＭ）、アクリロニトリル−スチレン−アクリレート共重合体（ＡＳＡ）、熱可塑性ポリウレタン（ＴＰＵ）、例えばシラン、アクリルまたは無水マレイン酸単位によって官能基付与されたポリエチレンまたはポリプロピレン、および例えば無水マレイン酸単位で官能基付与されたスチレン−エチレン−ブチレン−スチレン（ＳＥＢＳ）ブロック共重合体、およびこれらのポリマーの混合物が挙げられる。
【００８４】
好ましくは官能基付与された非生分解性非デンプン質ポリマーは、有利にはバイオ起源モノマー、すなわち植物、微生物またはガスなどの短期再生可能天然資源に由来する、特に糖、グリセロール、油、または単官能性、二官能性または多官能性であるアルコールまたは酸などのそれらの誘導体などからのモノマーを使用して、部分的にまたは完全に合成されまたは官能基付与されたポリマーである。
【００８５】
それは特にバイオ−エタノール由来ポリエチレン；バイオ−プロパンジオール由来ポリプロピレン；バイオ起源乳酸またはコハク酸ベースの非生分解性ポリエステル；バイオ起源ブタンジオール、イソソルビドまたはコハク酸ベースの非生分解性ポリエステル；バイオ起源１，３−プロパンジオールベースのＳＯＲＯＮＡ（登録商標）タイプのポリエステル；イソソルビドを含有するポリカーボネート；バイオ−エチレングリコールベースのポリエチレングリコール；ヒマシ油または植物ポリオールベースのポリアミド；および植物または動物脂肪性物質、グリセロール、イソソルビド、ソルビトールまたはショ糖に由来するジオールまたは二酸ベースのポリウレタンであってもよい。
【００８６】
非生分解性非デンプン質ポリマーはまた、植物、藻類、微生物または動物組織からの抽出によって直接得られ、それらの生分解性をなくするために変性または官能基付与された天然起源ポリマーから選択されてもよい。これらは、特にタンパク質、セルロースまたはリグノセルロースポリマー、またはキトサンおよび天然ゴムタイプのポリマーであってもよい。
【００８７】
このような変性または官能基付与された非生分解性非デンプン質ポリマーは、穀物粉；変性タンパク質；特にカルボキシメチル化、エトキシ化、ヒドロキシプロピル化、カチオン化、アセチル化またはアルキル化によって変性されたセルロース；ヘミセルロース；リグニンおよび変性グアー；キチンおよびキトサン；天然ゴム、ロジン、シェラック、およびテルペン樹脂などの天然樹脂およびガム；アルギネートおよびカラゲナンなどの藻類から抽出される多糖類；変性キサンタンまたは変性ＰＨＡなどの細菌起源の多糖類；亜麻、麻、サイザルアサ、コイアまたは茅繊維などのリグノセルロース繊維から選択されてもよい。
【００８８】
好ましくは非生分解性非デンプン質ポリマーは、エチレン／酢酸ビニル共重合体（ＥＶＡ）、ポリエチレン（ＰＥ）およびポリプロピレン（ＰＰ）、シラン、アクリルまたは無水マレイン酸単位で官能基付与されたポリエチレン（ＰＥ）およびポリプロピレン（ＰＰ）、熱可塑性ポリウレタン（ＴＰＵ）、無水マレイン酸単位で官能基付与されたスチレン−エチレン−ブチレン−スチレンブロック共重合体（ＳＥＢＳ）、バイオ起源モノマーから得られる合成ポリマー、および天然資源（植物、動物組織および微生物からの分泌物または抽出物）から抽出される変性または官能基付与ポリマー、およびそれらの混合物から選択される。
【００８９】
本発明で使用できる特に好ましい非生分解性非デンプン質ポリマーの例としては、好ましくは官能基付与されたポリエチレン（ＰＥ）およびポリプロピレン（ＰＰ）、熱可塑性ポリウレタン、ポリアミド、トリブロックスチレン−エチレン−ブチレン−スチレンブロック共重合体（ＳＥＢＳ）、および非晶質ポリエチレンテレフタレート（ＰＥＴＧ）が挙げられる。
【００９０】
有利には非生分解性非デンプン質ポリマーは、８５００〜１０００００００ダルトン、特に１５０００〜１００００００ダルトンの重量平均分子量を有する。
【００９１】
本発明に従ったデンプンベース組成物はまた、様々なその他の追加的生成物を含んでいてもよい。これらは、その物理化学的特性、特にその加工挙動およびその耐久性、またはその機械的、熱的、伝導性、粘着性または官能的特性の改善を目指した生成物であってもよい。
【００９２】
追加的生成物は、特に滑石などの成核剤からのミネラル、塩、および有機物質；界面活性剤などの相溶化剤；ケイ酸カルシウムなどの衝撃強度またはすりきず抵抗性を改善する作用物質；ケイ酸マグネシウムなどの収縮制御剤；水、酸、触媒、金属、酸素、赤外線放射線またはＵＶ放射線を捕捉または不活性化する作用物質；油および脂肪などの疎水性剤；ペンタエリトリトールなどの吸湿性剤；ハロゲン化誘導体などの防炎剤および難燃剤、防煙剤；粘土、カーボンブラック、滑石、植物繊維、ガラス繊維、ポリアクリロニトリルまたはＫｅｖｌａｒなどの無機または有機強化充填材から選択される、機械的または熱特性を改善または調整する作用物質であってもよい。
【００９３】
追加的生成物はまた、特にミネラル、塩および有機物質から、特に滑石などの成核剤から選択される、電気または熱に関して伝導／導電性または絶縁／断熱性を改善または調節し、例えば空気、水、ガス、溶剤、脂肪性物質、ガソリン、芳香および香料に対する不透過性を改善または調節する作用物質；界面活性剤などの相溶化剤；水、酸、触媒、金属、酸素、または赤外線放射線を捕捉または不活性化する作用物質；油および脂肪などの疎水性剤；ビーディング剤；ペンタエリトリトールなどの吸湿性剤；金属粉末、黒鉛および塩などの熱を伝導または散逸する作用物質；および粘土およびカーボンブラックなどのミクロメトリック強化充填材であってもよい。
【００９４】
追加的生成物はまた、特に以下の官能特性を改善する作用物質であってもよい。
−臭気特性（香料または臭気マスキング剤）、
−光学的特性（光沢剤、二酸化チタンなどの白化剤、染料、顔料、促染剤、乳白剤、炭酸カルシウムなどの艶消し剤、感温変色剤、リン光および蛍光剤、鍍金または大理石模様付け剤、およびくもり止め剤）、
−音響特性（硫酸バリウムおよび重晶石）、および
−触覚特性（脂肪性物質）。
【００９５】
追加的生成物はまた、特に松脂、ロジン、エチレン／ビニルアルコール共重合体、脂肪アミン、潤滑剤、型出し剤、帯電防止剤、およびアンチブロッキング剤などの接着剤特性、特に紙または木材などのセルロース材料、アルミニウムおよび鋼などの金属材料、ガラスまたはセラミック材料、テキスタイル材料、および無機材料にする接着を改善または調節する作用物質であってもよい。
【００９６】
最後に、追加的生成物は、特に油および脂肪などの疎水性剤と、抗腐蝕剤と、Ａｇ、Ｃｕ、およびＺｎなどの抗菌剤と、オキソ触媒などの分解触媒と、アミラーゼなどの酵素とから選択される、材料の耐久性を改善する作用物質、またはその（生）分解性を調節する作用物質であってもよい。
【００９７】
熱可塑性組成物中へのカップリング剤の組み込み、およびデンプンおよび／または官能性ポリマーとの反応は、好ましくは温度６０〜２００℃、なおもより好ましくは１００〜１６０℃での高温混練によって実施される。
【００９８】
好ましくは可溶性デンプンと任意の可塑剤との熱機械的混合は、好ましくは例えば生地混合／混練によってバッチ様式で、または例えば押出しによって連続的に、６０〜２００℃、より好ましくは１００〜１６０℃の温度において、高温で実施される。この混合の持続時間は、使用する混合法に応じて数秒間から数時間の範囲に及んでもよい。
【００９９】
同様に、ステップ（ｉｉ）またはステップ（ｉｉｉ）における非デンプン質ポリマーまたはカップリング剤の組成物への組み込みは、熱機械的混合によって、バッチ様式または連続的におよび特にインラインで反応性押出しによって実施されてもよい。この場合、混合時間は数秒間から数分間のように短くてもよい。
【０１００】
先に説明したように、本発明は加熱による反応前に方法に従って得ることができるデンプンベース組成物と、加熱による反応後に得ることができる熱可塑性組成物の双方を目的とする。
【０１０１】
当然ながら、本発明の熱可塑性組成物の最も有利な特性は、カップリング剤とデンプンおよび／または非デンプン質ポリマーとを反応させるのに十分な温度での加熱後に得られる、組成物の特性である。
【０１０２】
本出願人は本発明に従った熱可塑性デンプン質組成物が、水に対して先行技術の可塑化デンプンよりもさらに低い感受性を有することを観察した。水に対して非常に感応性である後者は、必然的に空気中で冷却されなくてはならず、それは水中での冷却よりもはるかにより長い時間を要する。さらにこの水安定性の特徴は、本発明に従った熱可塑性デンプン質組成物に多数の新しい潜在的使用可能性を開く。
【０１０３】
本発明に従った組成物は上で特定した意義の範囲内で熱可塑性であり、したがって有利には、ＰＨＹＳＩＣＡ  ＭＣＲ  ５０１タイプのレオメータまたは同等物上での測定で、温度１００〜および２００℃で１０〜１０６Ｐａ．ｓの複素粘性率を有する。射出成形用途では、例えばこれらの温度におけるその粘度はかなり低くあってもよく、組成物は好ましくは上で特定した意義の範囲内で熱溶融性である。
【０１０４】
本発明に従ったこれらの熱可塑性組成物はあまり水溶性でなく、または好ましくは水不溶性で水和が困難であり、水への浸漬後に良好な物理的完全性を保つ利点を有する。２０℃の水中で２４時間後のそれらの不溶性物質含量は、好ましくは７２％を超え、特に８０％を超え、なおもより好ましくは９０％を超える。非常に有利には、それは９２％を超え、特に９５％を超えてもよい。理想的にはこの不溶性物質含量は、少なくとも９８％に等しく、特に１００％に近くてもよい。
【０１０５】
さらに本発明に従った熱可塑性組成物の膨潤度は、２０℃の水中で２４時間の浸漬後に、好ましくは２０％未満、特に１２％未満、なおもより好ましくは６％未満である。非常に有利には、それは５％未満、特に３％未満であってもよい。理想的には、この膨潤度は最大で２％に等しく、および特に０％に近くてもよい。
【０１０６】
熱可塑性デンプン含量が高い先行技術の組成物とは異なり、本発明に従った熱可塑性組成物は、有利には、脆性材料になく、延性材料に特徴的な応力歪曲線を有する。本発明の組成物について測定される破断点伸びは、４０％を超え、好ましくは８０％を超え、なおもより好ましくは１００％を超える。この破断点伸びは、有利には少なくとも９５％に等しく、特に少なくとも１２０％に等しくてもよい。それは１８０％にさえ達しまたはそれを上回り、または２５０％でさえあってもよい。一般にこれは適度に５００％未満である。
【０１０７】
本発明の組成物の最大引張り強さは、一般に４ＭＰａを超え、好ましくは６ＭＰａを超え、なおもより好ましくは１０ＭＰａを超える。それは１５ＭＰａにさえ達しまたはそれを上回り、または２０ＭＰａでさえあってもよい。一般にこれは適度に８０ＭＰａ未満である。
【０１０８】
本発明の熱可塑性組成物はまた、本質的に再生可能な原料（可溶性デンプン）からなり、調合物の調節後に、多様なプラスチック加工用途またはその他の分野で有用な以下の特性を示す利点も有する。
−従来法で標準的合成ポリマーのために使用される既存の産業設備による具現を可能にする、一般的なポリマーについて知られている標準値範囲（−５０℃〜１５０℃のＴｇ）内の適切な熱可塑性、溶融粘度、およびガラス転移温度、
−市販されるまたは開発中の化石起源または再生可能起源の多種多様なポリマーとの十分な混和性、
−使用条件で満足のいく物理化学的安定性、
−水および蒸気に対する低感受性、
−先行技術の熱可塑性デンプン組成物と比較して、非常に顕著に改善された機械的性能（可撓性、破断点伸び、最大引張り強さ）、
−水、蒸気、酸素、二酸化炭素、ＵＶ放射線、脂肪性物質、芳香、ガソリン、燃料に対する良好なバリア効果、
−用途に応じて調節できる不透明性、半透明性または透明性、
−特に水性インクおよび塗料による良好な印刷適性および塗装可能性、
−制御可能な収縮性、
−十分な時間にわたる安定性、および
−調節可能なリサイクル可能性。
【０１０９】
かなり著しいことに、本発明のデンプンベース熱可塑性組成物は特に、次を同時に有してもよい。
−少なくとも９８％に等しい不溶性物質含量、
−少なくとも１００％に等しく、好ましくは少なくとも２００％に等しい破断点伸び、および
−１０ＭＰａを超える最大引張り強さ。
【０１１０】
本発明に従った熱可塑性デンプン質組成物はそのまま、または生分解性または非生分解性の合成ポリマー、人工ポリマーまたは天然起源ポリマーとの配合物として使用してもよい。
【０１１１】
本発明に従った組成物は、好ましくはＥＮ  １３４３２、ＡＳＴＭ  Ｄ６４００、およびＡＳＴＭ  ６８６８基準の意義の範囲内で生分解性でもコンポスト化可能でもなく、例えば高度に官能基付与、架橋またはエーテル化された既知の合成ポリマーまたはデンプンまたは抽出ポリマーを含む。材料として予期される用途に適するように、そして寿命の終わりに想定される再利用法のために、本発明に従った組成物の有効寿命および安定性、特にその水親和性を調節することが可能である。
【０１１２】
本発明に従った組成物は、通常、組成物の総炭素含量に対して少なくとも３３％、好ましくは少なくとも５０％、特に少なくとも６０％、なおもより好ましくは少なくとも７０％、またはなおも８０％を超える、ＡＳＴＭ  Ｄ６８５２基準の意義の範囲内で再生可能起源の炭素を含有する。この再生可能起源炭素が、本質的に、本発明に従った組成物中に不可避的に存在するデンプンを構成するものであるが、有利にはまた、組成物構成物の選択を適切に選択することによって、例えばグリセロールまたはソルビトールの場合のように、デンプンの可塑剤中に存在するものであってもよいが、またそれらが上で優先的に定義されるものなどの再生可能な天然資源に由来すれば、非デンプン質ポリマーまたは熱可塑性組成物のあらゆるその他の構成物中に存在するものであってもよい。
【０１１３】
本発明に従ったデンプンベース熱可塑性組成物を、特に食品包装分野において、単独で、または同時押し出しの技術によって得られる多層構造中で、酸素、二酸化炭素、芳香、燃料、および／または脂肪性物質に対するバリアフィルムとして使用することが想定できる。
【０１１４】
本発明の組成物はまた、例えばメンブレン、フィルムまたは印刷可能電子ラベル、紡績繊維、容器またはタンクの製造の文脈内で、合成ポリマーの親水性性質、電気伝導適性、水および／または蒸気透過度、または有機溶媒および／または燃料への抵抗性を増大させるのに、または親水性担体上の合成熱溶融性フィルムの接着特性を改善するのに使用されてもよい。
【０１１５】
本発明に従った熱可塑性組成物の親水性の性質は、生体中で、したがって食物連鎖中でも脂肪組織中の生物濃縮リスクを相当に低下させることに留意されたい。
【０１１６】
本発明に従った組成物は、微粉形態、顆粒形態またはビーズの形態であってもよく、バイオ起源または非バイオ起源マトリックス中で希釈できる、マスターバッチのマトリックスを構成してもよい。
【０１１７】
本発明はまた、本発明の熱可塑性組成物またはこの組成物から得られる完成品または半完成品を含む、可塑性またはエラストマー材料にも関する。
【実施例】
【０１１８】
先行技術に従った（カップリング剤なし）および本発明に従った（カップリング剤あり）水溶性マルトデキストリンベースのデンプン質組成物の比較
これらの実施例では以下を使用する。
−可溶性デンプンとして、本出願人によってＧＬＵＣＩＤＥＸ  １、ＧＬＵＣＩＤＥＸ  ２、ＧＬＵＣＩＤＥＸ  ６、ＧＬＵＣＩＤＥＸ  １２、およびＧＬＵＣＩＤＥＸ  １９の名称の下に販売される、およそ４％の含水量を有する様々なマルトデキストリン。これらのマルトデキストリンは、２０℃で１００％近い水溶性画分を有する、
−非生分解性非デンプン質ポリマーとして、ＬｕｂｒｉｓｏｌによってＥＳＴＡＮＥ  ５８３００の名称の下に販売される熱可塑性ポリウレタン（ＴＰＵ）、および
−カップリング剤として、ＨｕｎｔｓｍａｎによってＳｕｐｒａｓｅｃ  １４００の名称の下に販売されるメチレンジフェニルジイソシアネート（ＭＤＩ）。
【０１１９】
ＴＳＡ銘柄の二軸スクリュー押し出し機（直径（Ｄ）２６ｍｍ、長さ５６Ｄ）に、１５ｋｇ／ｈの総材料処理能力で５０／５０マルトデキストリン（未乾燥）／ＴＰＵ混合物を供給する。
【０１２０】
押出し条件は以下の通りである。
−温度プロフィール（１０個の加熱ゾーン、Ｚ１〜Ｚ１０）：１６０℃
−スクリュー速度：４００ｒｐｍ。
【０１２１】
押し出し機の出口において、いかなる場合でもこれらの条件下で得られる組成物は弱く親水性であり、表面がわずかに粘着性になるが、冷水タンク内で冷却できることが観察された。
【０１２２】
この表面粘着性をなくすために、押し出され冷却されたロッドをオーブン内において、真空下８０℃で２４時間乾燥させ、次に造粒する。
【０１２３】
これらの顆粒化デンプン質組成物に、前回と同一条件下で、
−カップリング剤不在下（比較例の組成物）、または
−１００部の顆粒当たり１部のＭＤＩ（ｐｈｒ）存在下（本発明に従った組成物）
のいずれかで、２回目の押出しを行った。
【０１２４】
水安定性試験：
試験を実施して、これらの同一組成物の水および蒸気感受性を測定した。これらの試験は、このようにして調製された組成物の親水性または疎水性性質のかなり正確な評価を可能にする。
【０１２５】
水取り込み試験：
１ヶ月間保存した後に、上の比較例の組成物および本発明に従った組成物の質量を乾燥前（Ｍｈ）、および真空下８０℃で２４時間の乾燥後（Ｍｓ）に測定して、水取り込みの程度を判定する。水分含量（％で表される）は次式から計算される：
水分含量（％）＝（１−Ｍｓ／Ｍｈ）×１００
【０１２６】
不溶性物質含量および膨潤度：
以下のプロトコルに従って、得られる組成物の水不溶性物質含量および膨潤度を測定する。
（ｉ）特性解析するサンプルを乾燥する（真空下８０℃で１２時間）。
（ｉｉ）精密天秤でサンプル質量を測定する（＝Ｍｓ１）。
（ｉｉｉ）サンプルを２０℃で水（サンプルのグラム質量の１００倍に等しい容積の水）に浸漬する。
（ｉｖ）サンプルを数時間の規定時間後に取り出す。
（ｖ）吸収紙によって表面の過剰な水をできる限り迅速に除去する。
（ｖｉ）サンプルを精密天秤に載せ、２分間にわたり質量損失をモニタリングする（質量を２０秒毎に測定する）。
（ｖｉｉ）時間に応じた先行する測定値のグラフ表示、および質量のｔ＝０（＝Ｍｇ）への外挿を通じて、膨潤サンプルの質量を判定する。
（ｖｉｉｉ）サンプルを乾燥する（真空下８０℃で２４時間）。乾燥サンプルの質量を測定する（＝Ｍｓ２）。
（ｉｘ）式Ｍｓ２／Ｍｓ１に従って％で表わされる不溶性物質含量を計算する。
（ｘ）式（Ｍｇ−Ｍｓ１）／Ｍｓ１に従って、膨潤度を％で計算する。
【０１２７】
得られた結果を下の表１に要約する。
【０１２８】
【表１】
0005544301.tif 000002
【０１２９】
１ｐｈｒのＭＤＩを含有する本発明に従ったＧＬＵＣＩＤＥＸ／ＴＰＵ  ５８３００組成物（結果を太字で示す）が事実上水に溶けず（９５％を超える不溶性物質含量）疎水性であるのに対し、ＭＤＩを含まない先行技術に従った組成物は非常に親水性であり崩壊することが観察される。
【０１３０】
機械的特性：
Ｌｌｏｙｄ  Ｉｎｓｔｒｕｍｅｎｔｓ  ＬＲ５Ｋ試験ベンチ、引張速度３００ｍｍ／分、およびＨ２タイプの標準化供試体を使用して、ＮＦ  Ｔ５１−０３４基準（引張特性の測定）に従って、様々なサンプルの引張における機械的特性を測定する。
【０１３１】
【表２】
0005544301.tif 000003
【０１３２】
これらの結果は、二官能性カップリング剤（ＭＤＩ）の使用が、対応するＭＤＩを含まない組成物と比較して、およそ５０％の引張り強さの増大をもたらすことを示す。ＭＤＩの存在下で調製された全ての組成物の破断点伸びは、２００％を超える。これらの値は、低密度ポリエチレンで得られる値に等しい。
【０１３３】
さらに質量分析法による分析は、本発明に従ってカップリング剤（ＭＤＩ）を使用して調製された組成物が、使用されたマルトデキストリン中に含有されるデンプン質鎖相互のカップリング剤を通じた結合を証明する、特定の実体を含むことを示した。
【０１３４】
マルトデキストリンＧｌｕｃｉｄｅｘ  １２およびＧｌｕｃｉｄｅｘ  １９の使用は、特に有利な機械的特性を有するデンプン質組成物を与える。これらの２種のマルトデキストリンは８００〜１６００の重量平均分子量を有し、これはその他の３種のデキストリンの３０００〜２００００よりも低い。
【０１３５】
これらの結果は、水分および水に対する安定性改善、および機械的特性改善の観点から、マルトデキストリンなどの可溶性デンプン質材料ベースの熱可塑性組成物の調製中にカップリング剤を使用することの非常に有益な効果を明らかに示す。